(57)【特許請求の範囲】
【請求項１】
工具基体の切れ刃の表面に炭素膜が形成された炭素膜被覆切削工具であって、
互いに隣接するすくい面側の前記炭素膜の表面と逃げ面側の前記炭素膜の表面とが、前記切れ刃の刃先近傍でえぐられて凹面とされ、
前記切れ刃の刃先に形成された前記炭素膜が、前記すくい面と前記逃げ面との成す角度より鋭角な断面形状を有していることを特徴とする炭素膜被覆切削工具。
【請求項２】
請求項１に記載の炭素膜被覆切削工具を製造する方法であって、
工具基体の切れ刃の表面に炭素膜を形成する炭素膜形成工程と、
レーザビームを照射して前記切れ刃の表面の前記炭素膜を加工するレーザ加工工程と、を有し、
該レーザ加工工程で、ビーム断面の光強度分布がガウシアン分布である前記レーザビームを、前記刃先前方から前記刃先近傍における前記すくい面側または前記逃げ面側の前記炭素膜に向けて照射し前記炭素膜の先端部に前記レーザビームの外周側を当てると共に前記刃先の延在方向に沿って走査して前記凹面を形成することを特徴とする炭素膜被覆切削工具の製造方法。
【請求項３】
請求項２に記載の炭素膜被覆切削工具の製造方法において、
前記炭素膜形成工程において、前記切れ刃の刃先に前記炭素膜を他の部分より盛り上げて形成しておくことを特徴とする炭素膜被覆切削工具の製造方法。
【請求項４】
請求項２または３に記載の炭素膜被覆切削工具の製造方法において、
前記炭素膜が、ダイヤモンド膜であり、
前記レーザビームの波長が、３６０ｎｍ以下であることを特徴とする炭素膜被覆切削工具の製造方法。
【発明の詳細な説明】
【技術分野】
【０００１】
本発明は、鋭利に被削材を加工することが可能な炭素膜被覆切削工具およびその製造方法に関する。
【背景技術】
【０００２】
切れ刃の表面がダイヤモンド膜で被覆されたダイヤモンド被覆切削工具において、従来、例えば切れ刃の刃先に略円弧部を研削加工し、略円弧部の角度を４０°以下になるように部分的にチャンファが設けられたものが提案されている（特許文献１参照）。また、上記略円弧部を研削加工し、逃げ角を元の角度よりも小さくしたものも提案されている（特許文献２参照）。
【０００３】
また、レーザの焦点をダイヤモンド被膜の表面上で走査すると共に、ダイヤモンド被膜をずらせるようにして両者に相対的に運動を与え、ダイヤモンド被膜の表面に形成された凸部を除去するダイヤモンドのレーザ研磨方法が提案されている（特許文献３参照）。さらに、波長２６６ｎｍのレーザ光をダイヤモンド被膜に対して垂直に照射して加工する加工工具の製造方法が提案されている（特許文献４参照）。
【先行技術文献】
【特許文献】
【０００４】
【特許文献１】特許第３４７７１８２号公報
【特許文献２】特許第３４７７１８３号公報
【特許文献３】特許第３０９６９４３号公報
【特許文献４】特開２００９−６４３６号公報
【発明の概要】
【発明が解決しようとする課題】
【０００５】
上記従来の技術には、以下の課題が残されている。
すなわち、研削加工による切れ刃の形成では、ダイヤモンドが砥石よりも硬いため、加工途中での砥石の形態変化を生じ、高精度に狙いの形状加工を行うことが困難であるという不都合があった。また、レーザとダイヤモンド被膜とを共に相対運動させながら走査加工する方法は、さらに形態に倣ったワーク移動が必要で制御が複雑であるという問題がある。さらに、ダイヤモンド被膜に対して垂直にレーザ光を照射する加工法では、加工後の形態が加工前の膜の起伏に倣うおそれがあり、均一なダイヤモンド被膜の形成が必須であり、やはり高精度な加工が難しいという不都合があった。特に、切削工具の切れ刃などの刃先にダイヤモンド被膜を形成すると、厚さに応じて刃先に被膜が盛り上がって形成されてしまうことから、刃先の加工が困難であった。このため、従来では、ダイヤモンド被膜でコーティングされていると共に鋭利なエッジを有した切削工具を作製することが困難であった。
【０００６】
本発明は、前述の課題に鑑みてなされたもので、従来よりも鋭利なエッジを有するダイヤモンド被膜等の炭素膜で被覆された炭素膜被覆切削工具を提供すると共に、この工具を高精度に加工して作製することができる製造方法を提供することを目的とする。
【課題を解決するための手段】
【０００７】
本発明は、前記課題を解決するために以下の構成を採用した。すなわち、本発明の炭素膜被覆切削工具は、工具基体の切れ刃の表面に炭素膜が形成された炭素膜被覆切削工具であって、互いに隣接するすくい面側の前記炭素膜の表面と逃げ面側の前記炭素膜の表面とが、前記切れ刃の刃先近傍で凹面とされ、前記切れ刃の刃先に形成された前記炭素膜が、前記すくい面と前記逃げ面との成す角度より鋭角な断面形状を有していることを特徴とする。
【０００８】
この炭素膜被覆切削工具では、互いに隣接するすくい面側の炭素膜の表面と逃げ面側の炭素膜の表面とが、切れ刃の刃先近傍で凹面とされ、切れ刃の刃先に形成された炭素膜が、すくい面と逃げ面との成す角度より鋭角な断面形状を有しているので、従来よりもさらに鋭利なエッジを有することができる。すなわち、切れ刃の刃先部分の炭素膜表面がすくい面および逃げ面の延長面に対してえぐられて凹面化されることで、刃先部分の炭素膜が鋭く形成され、従来のようなチャンファを形成するよりも鋭利なエッジを得ることができる。
【０００９】
本発明の炭素膜被覆切削工具の製造方法は、上記本発明の炭素膜被覆切削工具を製造する方法であって、工具基体の切れ刃の表面に炭素膜を形成する炭素膜形成工程と、レーザビームを照射して前記切れ刃の表面の前記炭素膜を加工するレーザ加工工程とを有し、該レーザ加工工程で、ビーム断面の光強度分布がガウシアン分布である前記レーザビームを、前記刃先前方から前記刃先近傍における前記すくい面側または前記逃げ面側の前記炭素膜に向けて照射すると共に前記刃先の延在方向に沿って走査して前記凹面を形成することを特徴とする。
【００１０】
すなわち、この炭素膜被覆切削工具の製造方法では、レーザ加工工程で、ビーム断面の光強度分布がガウシアン分布であるレーザビームを、刃先前方から刃先近傍におけるすくい面側または逃げ面側の炭素膜に向けて照射すると共に刃先の延在方向に沿って走査して前記凹面を形成するので、刃先前方から照射されたレーザビームによる炭素膜の切除痕が断面円弧状となり、高精度に前記凹面を刃先に沿って形成することができる。また、炭素膜の先端部（エッジ部分）には、レーザビームの外周側が当たるため、該先端部におけるレーザビームのパワー密度を弱めることができ、炭素膜の先端部が必要以上に切除されて鈍角になることを防ぐことができる。
【００１１】
また、本発明の炭素膜被覆切削工具の製造方法は、前記炭素膜形成工程において、前記切れ刃の刃先に前記炭素膜を他の部分より盛り上げて形成しておくことが好ましい。
すなわち、この炭素膜被覆切削工具の製造方法では、炭素膜形成工程において、予め切れ刃の刃先に炭素膜を他の部分より盛り上げて形成しておくことで、レーザ加工工程における炭素膜の削りしろを大きく設けて、より深い凹面およびより鋭利なエッジを形成することが可能になる。なお、すくい面と逃げ面との２面が近接する切れ刃の刃先は、炭素膜が成長し易い場所であることから、炭素膜を厚めにＣＶＤ成膜でコーティングすることで、切れ刃の刃先に炭素膜を他の部分より盛り上げて形成することができる。
【００１２】
また、本発明の炭素膜被覆切削工具の製造方法は、前記炭素膜が、ダイヤモンド膜であり、前記レーザビームの波長が、３６０ｎｍ以下であることを特徴とする。
すなわち、この炭素膜被覆切削工具の製造方法では、炭素膜が、ダイヤモンド膜であり、レーザビームの波長が、３６０ｎｍ以下であるので、ダイヤモンド加工に適した波長のレーザビームにより高精度にダイヤモンド膜を加工することができる。
【発明の効果】
【００１３】
本発明によれば、以下の効果を奏する。
すなわち、本発明に係る炭素膜被覆切削工具によれば、互いに隣接するすくい面側の炭素膜の表面と逃げ面側の炭素膜の表面とが、切れ刃の刃先近傍で凹面とされ、切れ刃の刃先に形成された炭素膜が、すくい面と逃げ面との成す角度より鋭角な断面形状を有しているので、従来よりもさらに鋭利なエッジを有することができる。
また、本発明に係る炭素膜被覆切削工具の製造方法によれば、レーザ加工工程で、ビーム断面の光強度分布がガウシアン分布であるレーザビームを、刃先前方から刃先近傍におけるすくい面側または逃げ面側の炭素膜に向けて照射すると共に刃先の延在方向に沿って走査して前記凹面を形成するので、高精度に前記凹面を刃先に沿って形成することができ、鋭利なエッジを形成することができる。
したがって、本発明の炭素膜被覆切削工具および上記製法で作製した炭素膜被覆切削工具は、炭素膜による耐摩耗性だけでなく切れ味に優れ、非鉄金属および複合材料加工用の切削工具としても適している。
【図面の簡単な説明】
【００１４】
【図１】本発明に係る炭素膜被覆切削工具およびその製造方法の一実施形態において、炭素膜被覆切削工具の切れ刃およびレーザ加工工程を示す要部の拡大断面図である。
【図２】本実施形態に係る炭素膜被覆切削工具の製造方法に使用するレーザ加工装置を示す概略的な全体構成図である。
【図３】本実施形態において、レーザビームの走査方向とレーザビームの断面形状との関係を示す説明図である。
【図４】本実施形態において、レーザビームによる炭素膜の切除痕を示す概念図である。
【図５】本発明に係る炭素膜被覆切削工具およびその製造方法の実施例において、レーザ加工工程時の炭素膜被覆切削工具を示す要部の拡大断面図である。
【図６】本発明に係る炭素膜被覆切削工具およびその製造方法の実施例において、レーザ加工工程前およびレーザ加工工程後の切れ刃を示す拡大画像である。
【発明を実施するための形態】
【００１５】
以下、本発明に係る炭素膜被覆切削工具およびその製造方法の一実施形態を、図１から図４を参照しながら説明する。なお、以下の説明に用いる各図面では、各部材を認識可能又は認識容易な大きさとするために必要に応じて縮尺を適宜変更している部分がある。
【００１６】
本実施形態の炭素膜被覆切削工具１は、図１に示すように、工具基体２の切れ刃２ａの表面に炭素膜３が形成されたドリル、エンドミルまたはインサート（スローアウェイチップ）等の炭素膜被覆切削工具であって、互いに隣接するすくい面４ａ側の炭素膜３の表面と逃げ面４ｂ側の炭素膜３の表面とが、切れ刃２ａの刃先２ｂ近傍で凹面３ａとされ、切れ刃２ａの刃先２ｂに形成された炭素膜３が、すくい面４ａと逃げ面４ｂとの成す角度θ０より鋭角な断面形状を有している。
【００１７】
上記工具基体２は、例えばＷＣ（タングステンカーバイト）等の超硬合金で形成され、炭素膜３は、ＣＶＤ（化学気相成長法）等で成膜されたダイヤモンド膜、グラファイト膜またはＤＬＣ（ダイヤモンドライクカーボン）膜等である。
【００１８】
互いに隣接するすくい面４ａ側の炭素膜３の表面と逃げ面４ｂ側の炭素膜３の表面とには、上述したように、それぞれ切れ刃２ａの刃先２ｂ近傍で凹面３ａが形成されている。このため、これら一対の凹面３ａで構成された炭素膜３先端（エッジ）における断面の角度θ１（すくい面４ａおよび逃げ面４ｂに直交する面における断面の先端角度）は、すくい面４ａと逃げ面４ｂとの成す角度θ０より小さく設定されている。すなわち、「θ１＜θ０」となるように切れ刃２ａをコーティングしている炭素膜３が加工されている。また、切れ刃２ａの刃先２ｂに形成された炭素膜３の先端部は、曲率半径２μｍ以下に加工されている。
【００１９】
次に、本実施形態の炭素膜被覆切削工具を製造する方法について、図１から図４を参照して説明する。
【００２０】
本実施形態の炭素膜被覆切削工具１の製造方法は、工具基体２の切れ刃２ａの表面に炭素膜３を形成する炭素膜形成工程と、レーザビームＬを照射して切れ刃２ａの表面の炭素膜３を加工するレーザ加工工程とを有している。
上記炭素膜形成工程では、予め切れ刃２ａの刃先２ｂに炭素膜３を他の部分より盛り上げて形成しておく。すなわち、すくい面４ａと逃げ面４ｂとの２面が近接する切れ刃２ａの刃先２ｂは、炭素膜３が成長し易い場所であることから、炭素膜３を厚めにＣＶＤ成膜でコーティングすることで、切れ刃２ａの刃先２ｂに炭素膜３を他の部分より盛り上げて形成することができる。
【００２１】
上記レーザ加工工程に用いるレーザ加工装置２１は、図２に示すように、工具基体２に被覆された炭素膜３にレーザビーム（レーザ光）Ｌを照射して加工する装置であって、レーザビームＬをパルス発振して炭素膜３に一定の繰り返し周波数で照射すると共に走査するレーザ光照射機構２２と、炭素膜３がコーティングされた工具基体２を保持して回転可能なモータ等の回転機構２３と、該回転機構２３が設置されて移動可能な移動機構２４と、これらを制御する制御部２５と、を備えている。
【００２２】
上記移動機構２４は、水平面に平行なＸ方向に移動可能なＸ軸ステージ部２４ｘと、該Ｘ軸ステージ部２４ｘ上に設けられＸ方向に対して垂直なかつ水平面に平行なＹ方向に移動方向なＹ軸ステージ部２４ｙと、該Ｙ軸ステージ部２４ｙ上に設けられ回転機構２３が固定されて工具基体２を保持可能であると共に水平面に対して垂直方向に移動可能なＺ軸ステージ部２４ｚと、で構成されている。
【００２３】
上記レーザ光照射機構２２は、Ｑスイッチのトリガー信号によりレーザビームＬとなるレーザ光を発振すると共にスポット状に集光させる光学系も有するレーザ光源２６と、照射するレーザビームＬを走査させるガルバノスキャナ２７と、保持されたコーティング済みの工具基体２の加工位置を確認するために撮像するＣＣＤカメラ２８と、を備えている。
【００２４】
このレーザ光照射機構２２により出射されるレーザビームＬは、シングルモードでありビーム断面の光強度分布がガウシアン分布となっていると共に、図３に示すように、集光点においてビーム断面の光強度分布が楕円形状となっている。
また、レーザ光照射機構２２は、レーザビームＬの走査方向を、楕円形状である上記光強度分布の長軸方向または短軸方向に一致させている。これは、レーザビームＬの走査方向が、上記光強度分布の長軸方向または短軸方向に一致せずに長軸または短軸に対して傾いた方向であると、走査終端部分の加工形状が傾いてズレが生じてしまうためである。なお、本実施形態では、レーザビームＬの走査方向を、上記光強度分布の短軸方向に一致させている。
【００２５】
上記レーザ光源２６は、１９０〜５５０ｎｍのいずれかの波長のレーザ光を照射できるものが使用可能であり、例えば本実施形態では、波長３５５ｎｍのレーザ光（Ｎｄ：ＹＡＧレーザの第三高調波）を発振して出射できるものを用いている。
なお、炭素膜３が、ダイヤモンド膜である場合、レーザビームＬの波長は、３６０ｎｍ以下の紫外線レーザ光を使用する。
上記ガルバノスキャナ２７は、移動機構２４の直上に配置されている。また、上記ＣＣＤカメラ２８は、ガルバノスキャナ２７に隣接して設置されている。
【００２６】
上記レーザ加工工程では、ビーム断面の光強度分布がガウシアン分布であるレーザビームＬを、刃先２ｂ前方から刃先２ｂ近傍におけるすくい面４ａ側または逃げ面４ｂ側の炭素膜３に向けて照射すると共に刃先２ｂの延在方向に沿って走査して凹面３ａを形成する。
【００２７】
また、レーザ加工工程では、刃先２ｂ前方からレーザビームＬを照射するが、移動機構２４やガルバノスキャナ２７を制御して、例えばすくい面４ａまたは逃げ面４ｂに対して２０°以下の角度で炭素膜３に照射する。また、刃先２ｂの延在方向、すなわち図１の紙面に垂直な方向にレーザビームＬを走査し、図４に示すように、１ライン以上１０ライン以下のカスケード状（スライドさせながらレーザビームＬの走査ラインを部分的に重ねる状態）に照射を行う。なお、レーザビームＬの集光角度や焦点位置に応じて、走査ラインの数が適宜設定される。本実施形態では、集光される前にレーザビームＬが工具基体２の壁面に当たり、所望の部位への照射が困難なため、１０ライン以下に設定している。
【００２８】
このレーザ加工では、レーザビームＬのビーム断面の光強度分布がガウシアン分布を有しているため、レーザビームＬの中心ほど強度が高く、レーザビームＬの中心ほど深く加工されると共に周辺ほど浅く加工され、炭素膜３の先端（エッジ部分）に当たるレーザビームＬのパワー密度は弱くなる。
なお、炭素膜３によっては、加工表面から１μｍ程度まではダイヤモンドがアモルファスカーボンになる等の構造変化が起こり得る。
【００２９】
このように本実施形態の炭素膜被覆切削工具１では、互いに隣接するすくい面４ａ側の炭素膜３の表面と逃げ面４ｂ側の炭素膜３の表面とが、切れ刃２ａの刃先２ｂ近傍で凹面とされ、切れ刃２ａの刃先２ｂに形成された炭素膜３が、すくい面４ａと逃げ面４ｂとの成す角度θ０より鋭角な断面形状を有しているので、従来よりもさらに鋭利なエッジを有することができる。すなわち、切れ刃２ａの刃先２ｂ部分の炭素膜３表面がすくい面４ａおよび逃げ面４ｂの延長面に対してえぐられて凹面化されることで、刃先２ｂ部分の炭素膜３が鋭く形成され、従来のようなチャンファを形成するよりも鋭利なエッジを得ることができる。
【００３０】
また、この炭素膜被覆切削工具１の製造方法では、レーザ加工工程で、ビーム断面の光強度分布がガウシアン分布であるレーザビームＬを、刃先２ｂ前方から刃先２ｂ近傍におけるすくい面４ａ側または逃げ面４ｂ側の炭素膜３に向けて照射すると共に刃先２ｂの延在方向に沿って走査して凹面３ａを形成するので、図４に示すように、刃先２ｂ前方から照射されたレーザビームＬによる炭素膜３の切除痕が断面円弧状となり、高精度に凹面３ａを刃先２ｂに沿って形成することができる。
【００３１】
また、炭素膜３の先端部（エッジ部分）には、レーザビームＬの外周側が当たるため、該先端部におけるレーザビームＬのパワー密度を弱めることができ、炭素膜３の先端部（エッジ部分）が必要以上に切除されて鈍角になることを防ぐことができる。
さらに、炭素膜形成工程において、予め切れ刃２ａの刃先２ｂに炭素膜３を他の部分より盛り上げて形成しておくことで、レーザ加工工程における炭素膜３の削りしろを大きく設けて、より深い凹面３ａおよびより鋭利なエッジを形成することが可能になる。
【実施例】
【００３２】
次に、上記本実施形態の炭素膜被覆切削工具の製造方法により、実際に作製した炭素膜被覆切削工具の実施例について、図５および図６を参照して説明する。
【００３３】
本実施例では、波長２６２ｎｍ（Ｎｄ：ＹＡＧレーザ（基本波：波長１０４７ｎｍ）の４倍波）、繰り返し１０ｋＨｚ、平均出力０．１Ｗのレーザ光を照射可能な上記レーザ加工装置により、レーザ光をｆθレンズ（焦点距離ｆ＝１５０ｍｍ）によって集光し、ガルバノスキャナを用いて２５ｍｍ／ｓの走査速度で同じ軌跡を４回走査させて、気相合成によるダイヤモンド被膜を炭素膜３として施した切削工具１の切り刃２ａを、鋭利に加工した。
【００３４】
なお、準備として、図５に示すように、超硬合金製のインサート（工具基体２）に平均膜厚１７ｍｍのダイヤモンドを気相合成により成膜し、切れ刃２ａである逃げ面４ｂとすくい面４ａとのなす稜線部（切れ刃２ｂ）に平均膜厚よりも厚くダイヤモンド膜の炭素膜３を形成した。なお、炭素膜質の測定については、ラマン分光法を用いた。
また、上述したように、切れ刃２ａの部分は、成膜サイトが平面よりも多くなるため、厚くかつラウンド化してダイヤモンド膜（炭素膜３）が成膜されている。
【００３５】
例えば、工具基体２の切れ刃２ａの先端（刃先２ｂ）からすくい面４ａに沿って５０μｍ以上離れた炭素膜３において、すくい面４ａの膜厚を、１００μｍ以上の部位における平均膜厚ｔａとすると共に、切れ刃２ａ周辺の膜厚を、工具基体２の切れ刃２ａの先端（刃先２ｂ）からすくい面４ａに沿って５０μｍまでの平均膜厚ｔｅとした場合、膜厚ｔａを５μｍ以上としたと共に、「ｔｅ＞ｔａ 」の関係になるように成膜した。
【００３６】
次に、レーザビームＬの照射方向に対してすくい面４ａおよび逃げ面４ｂを１０°傾け、各々の方向から切れ刃２ａとなる稜線に平行にレーザビームＬを走査した。図４に示すように、最初のビーム照射狙い位置Ｐ１は、すくい面４ａおよび逃げ面４ｂの平均高さの延長線４ｃ，４ｄと切れ刃部分の炭素膜３との交点から４ｍｍの位置に設定した。
【００３７】
このように上記製造方法で作製した炭素膜被覆切削工具１では、工具基体２の切れ刃角θ０が９０°であるところ、炭素膜３をレーザ加工してできたエッジの切れ刃角θ１が８８°であり、より鋭角化されていた。なお、膜厚ｔａは１７μｍであり、膜厚ｔｅは１９μｍであった。また、これらの寸法精度は、レーザ顕微鏡を主に使用した。
また、このときのレーザ加工工程前の切れ刃部分の拡大画像を図６の（ａ）に示すと共に、レーザ加工工程後の切れ刃部分の拡大画像を図６の（ｂ）に示す。なお、画像中の仮想線（二点鎖線）で囲んだ部分が、切れ刃部分である。これら画像からわかるように、レーザ加工工程後は、切れ刃部分がレーザ加工工程前に比べて非常にシャープに鋭角化されている。
【００３８】
なお、本発明の技術範囲は上記実施形態に限定されるものではなく、本発明の趣旨を逸脱しない範囲において種々の変更を加えることが可能である。
【符号の説明】
【００３９】
１…炭素膜被覆切削工具、２…工具基体、２ａ…切れ刃、２ｂ…切れ刃の刃先、３…炭素膜、３ａ…凹面、４ａ…すくい面、４ｂ…逃げ面、θ０…すくい面と逃げ面との成す角度、θ１…一対の凹面で構成された炭素膜先端の断面の角度
【図１】
0005201424.tif 000002
【図２】
0005201424.tif 000003
【図３】
0005201424.tif 000004
【図４】
0005201424.tif 000005
【図５】
0005201424.tif 000006
【図６】
0005201424.tif 000007